СТРОИТЕЛЬНЫЙ ЭЛЕМЕНТ

Настоящая полезная модель относится к строительным конструкциям и касается строительных элементов, которые могут найти применение для подсвечивания и/или декоративного оформления различных дорожек, тротуаров, площадок ландшафтного дизайна, автомобильных дорог, взлетно-посадочных полос, а также для отделки внутренних и наружных поверхностей зданий и сооружений, для установки в бассейнах, фонтанах и т.п.
Известны светящиеся строительные элементы, применяющиеся в качестве облицовочных и декоративных покрытий, содержащие в качестве источников света наряду со способными к люминесценции материалами (люминесцентная краска, фотолюминофоры и т.п.) и светодиодные источники света (например, патенты RU 147409 U1, дата подачи 03.04.2014г., опубликовано 10.11.2014г., RU 71666 U1, дата подачи 27.11.2007г., опубликовано 20.03.2008г.).
Общим недостатком известных светящихся строительных элементов, одновременно содержащих светодиодные и люминесцентные источники света, является сложность их производства.
Известна облицовочная полимерная плитка на основе полиэтилентерефталатной (ПЭТФ) смолы, содержащая люминесцирующее вещество (патент RU 21041 U1, дата подачи 23.04.2001г., опубликовано 20.12.2001г.).
Недостатком известной облицовочной плитки является неудовлетворительные прочностные характеристики, обусловленные тем, что в качестве исходного сырья для нее служат отходы полиэтилентерефталата.
Известна флюоресцирующая облицовочная плитка, содержащая подложку, отражающий слой, расположенный на верхней поверхности подложки, флуоресцентный слой, расположенный на верхней поверхности отражающего слоя, и стеклянный слой на верхней поверхности слоя люминофора, причем стеклянный слой является прозрачным, отражающий слой выполнен из непрозрачного материала, слой люминофора выполнен из флуоресцентного материала, подложка выполнена из глины (патент CN 202705942 U, дата подачи 25.07.2012г., опубликовано 30.01.2013г.).
К недостаткам известной облицовочной плитки можно также отнести невысокие прочностные характеристики и малый срок эксплуатации, связанные с использованием для формирования слоев материалов со значительной разницей теплового линейного расширения, приводящих к образованию немонолитного строительного элемента, неустойчивого к нагрузкам на сжатие и вибрационным нагрузкам.
В качестве наиболее близкого технического решения выбрана строительная плитка для наружной облицовки различных поверхностей, содержащая подложку, люминесцентное покрытие, расположенное на подложке, и защитный слой, расположенный на люминесцентном покрытии. Подложка выполнена из натурального мрамора, а люминесцентное покрытие является накопителем энергии и выполнено из люминесцентного клея из синтетической смолы, защитный слой выполнен из силикатного песка (патент CN 206591396 U, дата подачи 02.03.2017г., опубликовано 27.10.2017г.).
Недостатками ближайшего аналога, как и известных строительных элементов с возможностью люминесценции, является низкая прочность и малый срок эксплуатации, обусловленные использованием материалов со значительной разницей теплового линейного расширения, приводящих к образованию немонолитного строительного элемента, неустойчивого к вибрационным нагрузкам.
Технической проблемой, решение которой обеспечивается заявляемой полезной моделью, является создание строительного элемента, обеспечивающего высокую надежность и длительный срок эксплуатации строительного элемента.
Технический результат, получаемый при использовании заявляемой полезной модели, заключается в повышении прочностных характеристик, в частности прочности на сжатие.
Технический результат достигается тем, что строительный элемент, сформированный, по меньшей мере, из двух слоев полимерного материала на основе смолы, один из которых содержит первый наполнитель с люминисцирующим веществом, согласно полезной модели один из слоев полимерного материала содержит второй наполнитель в виде измельченного минерального материала и расположен за одним из слоев с первым наполнителем, причем первый наполнитель выполнен в виде измельченного полимерного материала.
При этом согласно полезной модели первый наполнитель может быть выполнен в виде измельченной полимерной крошки.
При этом согласно полезной модели в качестве измельченного минерального материала может быть использована мраморная крошка.
При этом согласно полезной модели в качестве измельченного минерального материала может быть использован измельченный сланец.
При этом согласно полезной модели в качестве люминисцирующего вещества может быть использован люминофор.
При этом согласно полезной модели размер частиц первого наполнителя может быть 3-7 мм.
При этом согласно полезной модели размер частиц второго наполнителя может быть 0,3-5 мм.
При этом согласно полезной модели толщина слоя полимерного материала с первым наполнителем может быть 10-14 мм.
При этом согласно полезной модели толщина слоя полимерного материала со вторым наполнителем может быть 20-50 мм.
При этом согласно полезной модели полимерный материал может быть выполнен на основе полиэфирной смолы.
При этом согласно полезной модели полимерный материал может быть выполнен на основе эпоксидной смолы.
Техническая проблема была решена разработкой слоистого строительного элемента, сформированного из слоев полимерного материала на основе смолы с измельченными люминисцентным полимерным наполнителем и минеральным наполнителем. Повышении прочностных характеристик обеспечивается за счет применения материалов с небольшой разницей теплового линейного расширения, применения однотипных компаундов, образующих монолитный элемент, что обеспечивает его прочность и устойчивость к нагрузкам сжатия, гарантируя высокую адгезию склеиваемых слоев строительного элемента и их монолитность.
Настоящая полезная модель поясняется изображениями (фиг. 1-2), пример выполнения строительного элемента на которых, однако, не является единственно возможным, но наглядно демонстрируют возможность достижения заявленного технического результата. При этом приведенные примеры выполнения заявленной полезной модели не ограничивают возможностей ее осуществления, не выходящих за рамки формулы полезной модели, и не являются исчерпывающими. На фиг. 1 представлено схематическое изображение слоев строительного элемента, на фиг. 2 - фотография варианта готового изделия в виде тротуарной плитки.
Согласно полезной модели строительный элемент сформирован, по меньшей мере, из двух слоев полимерного материала на основе смолы. Согласно полезной модели полимерный материал может быть выполнен на основе различных смол, например, полиэфирной или эпоксидной и т.п. На фиг. 1 представлен один из вариантов выполнения строительного элемента, в соответствии с которым он представляет собой корпус 1 из двух слоев 2 и 3 материала на основе, например, полиэфирной смолы, например, марки 3401А. Слой 2 содержит первый наполнитель с люминисцирующим веществом. Первый наполнитель выполнен в виде измельченного полимерного материала, например, измельченной крошки полипропилена и/или полиэтилена высокого и низкого давления, окрашенной люминофором (например, марки ФВ-530Д).
Первый наполнитель дополнительно армирует слой 2. Слой 2 в готовом к эксплуатации строительном элементе является лицевой частью (верхним слоем) строительного элемента, которая в дневное время суток накапливает солнечное излучение. Слой 2 может выполняться прозрачным. В качестве люминисцирующего вещества может быть использован люминофор, в частности фотолюминофорные пигменты различных цветов. Размер частиц полимерной крошки может быть 3-7 мм. Толщина слоя материала с первым наполнителем может быть 10-14 мм с твердостью по Шору - 75-80D, образующего износостойкую, ударостойкую и текстурированную (нескользкую) наружную поверхность. Благодаря люминисцирующему веществу слой 2 обеспечивает свечение в темное время суток. Слой 3 содержит второй наполнитель в виде измельченного минерального материала и расположен за слоем 2 с первым наполнителем. В качестве измельченного минерального материала может быть использована, например, мраморная крошка, сланец, галька или другой минеральный наполнитель. Второй наполнитель дополнительно армирует слой 3. При этом согласно полезной модели размер частиц второго наполнителя может быть 0,3-5 мм, а толщина слоя 3 может быть 20-50 мм с твердостью по Шору - 75-80D.
После изготовления строительный элемент готов к монтажу на любой опорной поверхности, а также к началу его эксплуатации в любых погодных условиях и в условиях высоких вибрационных нагрузок.
Использование предлагаемой полезной модели позволяет организовать декоративное освещение ландшафтных элементов, создавая флуоресцентный эффект в виде светового излучения поверхности в спектре, видимом человеческому глазу в темное время суток, за счет накопления дневного света без использования электричества или иных источников энергии, а также улучшить прочностные характеристики за счет повышения вибростойкости, прочности на сжатие и износостойкости.
Применение полимерной крошки различных цветов в верхнем слое обеспечивает получение свечения поверхности элемента разными цветами: синим, светло-зеленым, розовым и т.д.